(57)【要約】【課題】導体パターンの変形や剥がれが発生する。【解決手段】接着層形成工程１０１は、可とう性フィルム５と、この可とう性フィルム５上に形成された離型剤１０と、この離型剤１０の上に形成されるとともに略均一な厚みを有した接着層４４とから成る接着シート６が載置された基板２を加熱圧着し、前記接着シート６を前記基板２へ貼り合わせる貼り合わせ工程１０６と、この貼り合わせ工程１０６の後で前記基板２から前記可とう性フィルム５を剥離し、前記接着層４４を前記基板２側に形成させる剥離工程１０７を有する配線基板の製造方法であり、これにより基板上に均一かつ安定した膜厚の接着層を得ることができる。従って、導体パターンの変形や剥がれの発生の少ない配線基板を得ることができる。【選択図】図１
2005277394.tif 000002
【特許請求の範囲】
【請求項１】
導体パターンをセラミック製の基板上に形成する配線基板の製造方法において、前記配線基板の製造方法は、前記基板表面上に接着層を形成する接着層形成工程と、この接着層形成工程で形成された前記接着層上に導電性ペーストによる所定パターンを形成するペーストパターン形成工程と、このペーストパターン形成工程の後で前記導電性ペーストを焼成し、導体パターンを形成する焼成工程とを備え、前記接着層形成工程は、可とう性フィルムと、この可とう性フィルム上に形成された離型剤と、この離型剤の上に形成されるとともに略均一な厚みを有した接着層とから成る接着シートが載置された前記基板を加熱圧着し、前記接着シートを前記基板へ貼り合わせる貼り合わせ工程と、この貼り合わせ工程の後で前記基板から前記可とう性フィルムを剥離し、前記接着層を前記基板側に形成させる剥離工程とからなる配線基板の製造方法。
【請求項２】
ペーストパターン形成工程では、スクリーン印刷で導電性ペーストを印刷する請求項１に記載の配線基板の製造方法。
【請求項３】
ペーストパターン形成工程は、可とう性樹脂基材表面上に溝が形成された凹版を製造する凹版製造工程と、この凹版製造工程の後で前記溝へ導電性ペーストを充填する充填工程と、この充填工程の後で充填された前記導電性ペーストを乾燥する乾燥工程と、この乾燥工程の後で前記導電性ペーストが充填された前記凹版を接着層上へ貼り付け、加熱するとともに加圧するプレス工程と、このプレス工程の後で前記凹版を前記基板から剥離し、前記導電性ペーストを前記基板上へ転写する転写工程とよりなる請求項１に記載の配線基板の製造方法。
【請求項４】
導体パターンを凹版転写によってセラミック製の基板上に形成する配線基板の製造方法において、前記配線基板の製造方法は、可とう性樹脂基材表面上に溝が形成された凹版を製造する凹版製造工程と、この凹版製造工程の後で前記溝へ導電性ペーストを充填する充填工程と、この充填工程の後で充填された前記導電性ペーストを乾燥する乾燥工程と、この乾燥工程の後で前記凹版上に接着層を形成する接着層形成工程と、この接着層形成工程で形成された前記接着層上に前記基板を貼り付け、加熱するとともに加圧するプレス工程と、このプレス工程の後で前記凹版を前記基板から剥離し、前記導電性ペーストを前記基板上へ転写する転写工程と、この転写工程の後で前記導電性ペーストを焼成し、導体パターンを形成する焼成工程とを備え、前記接着層形成工程は、可とう性フィルムと、この可とう性フィルム上に形成された離型剤と、この離型剤の上に形成されるとともに略均一な厚みを有した接着層とから成る接着シートが載置された前記凹版を加熱圧着し、前記接着シートを前記凹版へ貼り合わせる貼り合わせ工程と、この貼り合わせ工程の後で前記凹版から前記可とう性フィルムを剥離し、前記接着層を前記凹版側に形成させる剥離工程とからなる配線基板の製造方法。
【請求項５】
可とう性フィルムの表面上に略均一な厚みの接着剤の膜を形成する接着シート製造工程は、熱可塑性樹脂を有機溶剤へ溶かし、接着剤溶液を製造する接着剤溶液製造工程と、この接着剤溶液製造工程の後で、予め離型剤が塗布された前記可とう性フィルムの前記離型剤の塗布面側に前記接着剤溶液を塗工する塗工工程と、この塗工工程の後で、前記有機溶剤を蒸発させる乾燥工程とを有した請求項１または４に記載の配線基板の製造方法。
【請求項６】
有機溶剤は沸点が５０℃以上１３０℃以下のものを用いるとともに、熱可塑性樹脂と有機溶剤との混合比は、１対９以上３対７以下とした請求項１または４に記載の配線基板の製造方法。
【請求項７】
接着層の厚みは、１μｍ以上１０μｍ以下とした請求項１または４に記載の配線基板の製造方法。
【請求項８】
可とう性フィルムは、連続したシート形状とした請求項１または４に記載の配線基板の製造方法。
【請求項９】
剥離工程で可とう性フィルム剥離直後に、基板と凹版とを貼り合わせる請求項３または４に記載の配線基板の製造方法。
【請求項１０】
接着層形成工程において、剥離工程とプレス工程の間に、接着層を溶融する溶融工程を有した請求項１に記載の配線基板の製造方法。
【発明の詳細な説明】
【技術分野】
【０００１】
本発明は、セラミック基板などへの導体パターンの形成等に用いる配線基板の製造方法に関するものである。
【背景技術】
【０００２】
近年、電子機器の小型化が進んでおり、それに伴って電子機器内で使用される電子部品の小型化についてもとどまることを知らない。電子回路を形成するプリント回路基板やセラミック多層基板などの配線基板についても同様であり、回路を形成する導体パターンの微細化技術、あるいは多層化技術により一層の高密度配線を実現する方向にある。
【０００３】
従来の配線基板の製造方法としては、凹版転写工法を用いて導体パターンを形成しているものがあり、この方法は導体パターンも微細で、かつ配線抵抗を下げるために膜厚の厚い導体パターンが形成でき、高密度配線化に対して十分効果のある製造方法となっている（例えば、特許文献１及び特許文献２参照）。
【０００４】
図１４は、前記特許文献１及び前記特許文献２に記載された従来の配線基板の製造方法における工程の流れを示すブロック図である。
【０００５】
図１４において、まず、セラミック基板上へ凹版転写に必要な接着層の形成２０１を行う。つまり、熱可塑性樹脂と有機溶剤を混合して接着剤溶液を作製する接着剤溶液製造工程２０２と、この接着剤溶液中にセラミック基板を浸漬しディップを行うディップ工程２０３と、その後乾燥する乾燥工程２０４がある。ここで、接着剤溶液は経時変化により溶剤成分が揮発してしまう。そこで揮発分を補うために溶剤分を追加補充しながら濃度調整２０５を行う。次に、カメラ認識での位置合わせ基準用としてセラミック基板に設けられた微小な貫通孔内に入り込んだ接着剤を除去するために孔あけ加工２０６を行い、セラミック基板上に接着層の形成を行う。
【０００６】
一方、凹版製造工程２０７は、可とう性樹脂基材の表面に導体パターンに対応する溝を加工し、凹版の作製を行う。次に、充填工程２０８では、その溝に導電性ペーストの充填を行い、その後乾燥する乾燥工程２０９と、その導電性ペーストを充填した凹版と接着層を形成したセラミック基板とを所定の範囲の熱及び圧力を加えることによって貼り合わせるプレス工程２１０と、凹版をセラミック基板から剥離して導電性ペーストのパターンをセラミック基板上に転写する転写工程２１１を行い、次に焼成して導体パターンを形成する焼成工程２１２によって高密度の配線基板が作製されている。
【特許文献１】特開平１１−１２１６４５号公報
【特許文献２】特開２００３−１９８１３０号公報
【発明の開示】
【発明が解決しようとする課題】
【０００７】
しかしながらこのような従来の配線基板の製造方法では、セラミック基板への接着層形成は、ディップ法などを用いて直接セラミック基板全面を接着剤溶液中に浸漬することで塗布する為、セラミック基板の浸漬が完了する最下部に液溜まりなどが発生し、接着層の膜厚にばらつきが発生するという問題を有していた。
【０００８】
そして例えば、膜厚が厚くなった場合には、セラミック基板に転写した導体パターンを焼成して固化させる際に、接着層自身の燃焼と収縮力が大きくなり、その接着層の上にのっている導体パターンも大きく流動し、変形や剥がれが発生するという問題が発生していた。
【０００９】
そこで本発明は、この問題を解決したもので、導体パターンの変形や剥がれの発生の少ない配線基板を得ることができる配線基板の製造方法を提供することを目的としたものである。
【課題を解決するための手段】
【００１０】
この目的を達成するために本発明の配線基板の製造方法は、接着層形成工程は、可とう性フィルムと、この可とう性フィルム上に形成された離型剤と、この離型剤の上に形成されるとともに略均一な厚みを有した接着層とから成る接着シートが載置された基板を加熱圧着し、前記接着シートを前記基板へ貼り合わせる貼り合わせ工程と、この貼り合わせ工程の後で前記基板から前記可とう性フィルムを剥離し、前記接着層を前記基板側に形成させる剥離工程とからなる配線基板の製造方法であり、これにより導体パターンの変形や剥がれの発生の少ない配線基板を得ることができる。
【００１１】
本発明の請求項１に記載の発明は、導体パターンをセラミック製の基板上に形成する配線基板の製造方法において、前記配線基板の製造方法は、前記基板表面上に接着層を形成する接着層形成工程と、この接着層形成工程で形成された接着層上に導電性ペーストによる所定パターンを形成するペーストパターン形成工程と、このペーストパターン形成工程の後で前記導電性ペーストを焼成し、導体パターンを形成する焼成工程とを備え、前記接着層形成工程は、可とう性フィルムと、この可とう性フィルム上に形成された離型剤と、この離型剤の上に形成されるとともに略均一な厚みを有した接着層とから成る接着シートが載置された前記基板を加熱圧着し、前記接着シートを前記基板へ貼り合わせる貼り合わせ工程と、この貼り合わせ工程の後で前記基板から前記可とう性フィルムを剥離し、前記接着層を前記基板側に形成させる剥離工程とからなる配線基板の製造方法であり、これにより、予め可とう性フィルムの表面に離型剤を介して略均一な厚みの接着層が形成された接着シートと基板とを貼り合わせて加熱・圧着することで、接着シートを基板へ接着し、可とう性フィルムを剥離することで接着層を形成させるので、導体パターンの接着に必要な均一かつ安定した膜厚の接着層を得ることができる。従って、焼成工程において、接着層自身の燃焼と収縮力は小さくでき、接着層上に形成された導体パターンの流動が小さくなり、導体パターンの変形や剥がれの発生の少ない配線基板を得ることができる。
【００１２】
また、接着層は必要な面にのみ形成することができるので、必要以上の接着層は不要となる。従って、低価格な配線基板を実現することができる。
【００１３】
さらに、接着シートには可とう性フィルムを有しているので、基板を積み重ねても直接基板同士が当たることが無く、基板の割れを少なくすることができる。なお、これは特にフォルステライトなど多孔質な基板においては有用になる。
【００１４】
請求項２に記載の発明は、ペーストパターン形成工程では、スクリーン印刷で導電性ペーストを印刷する請求項１に記載の配線基板の製造方法であり、導電性ペーストによるペーストパターンを容易に基板上に形成させることができる。
【００１５】
さらに、接着層を有しているので、この接着層がペーストパターン内の溶剤分を吸収し、にじみやダレを抑制することができる。従って、生産性の高いスクリーン印刷で、隣接するパターンのショートが少ない配線基板を得ることができる。
【００１６】
請求項３に記載の発明は、ペーストパターン形成工程は、可とう性樹脂基材表面上に溝が形成された凹版を製造する凹版製造工程と、この凹版製造工程の後で前記溝へ導電性ペーストを充填する充填工程と、この充填工程の後で充填された前記導電性ペーストを乾燥する乾燥工程と、この乾燥工程の後で前記導電性ペーストが充填された前記凹版を接着層上へ貼り付け、加熱するとともに加圧するプレス工程と、このプレス工程の後で前記凹版を前記基板から剥離し、前記導電性ペーストを前記基板上へ転写する転写工程とよりなる請求項１に記載の配線基板の製造方法であり、ペーストパターン成形工程は、凹版転写を用いているので寸法精度の良好な配線基板を実現できる。
【００１７】
また、略均一な厚みを有した熱可塑性接着膜から成る接着シートを用いるので、接着剤の不足による導体ペーストの欠けなどが生じ難くなる。
【００１８】
請求項４に記載の発明は、導体パターンを凹版転写によってセラミック製の基板上に形成する配線基板の製造方法において、前記配線基板の製造方法は、可とう性樹脂基材表面上に溝が形成された凹版を製造する凹版製造工程と、この凹版製造工程の後で前記溝へ導電性ペーストを充填する充填工程と、この充填工程の後で充填された前記導電性ペーストを乾燥する乾燥工程と、この乾燥工程の後で前記凹版上に接着層を形成する接着層形成工程と、この接着層形成工程で形成された接着層上に前記基板を貼り付け、加熱するとともに加圧するプレス工程と、このプレス工程の後で前記凹版を前記基板から剥離し、前記導電性ペーストを前記基板上へ転写する転写工程と、この転写工程の後で前記導電性ペーストを焼成し、導体パターンを形成する焼成工程とを備え、前記接着層形成工程は、可とう性フィルムと、この可とう性フィルム上に形成された離型剤と、この離型剤の上に形成されるとともに略均一な厚みを有した接着層とから成る接着シートが載置された前記凹版を加熱圧着し、前記接着シートを前記凹版へ貼り合わせる貼り合わせ工程と、この貼り合わせ工程の後で前記凹版から前記可とう性フィルムを剥離し、前記接着層を前記凹版側に形成させる剥離工程とからなる配線基板の製造方法であり、予め可とう性フィルムの表面に離型剤を介して略均一な厚みの接着層が形成された接着シートと導電性ペーストが充填された凹版とを貼り合わせて加熱・圧着することで、接着シートを凹版へ接着し、可とう性フィルムを剥離することで接着層を形成させるので、導体パターンの接着に必要な均一かつ安定した膜厚の接着層を得ることができる。従って、焼成工程において、接着層自身の燃焼と収縮力は小さくでき、接着層上に形成された導体パターンの流動が小さくなり、導体パターンの変形や剥がれの発生の少ない配線基板を得ることができる。
【００１９】
また、接着層は、必要な面にのみ形成することができるので、必要以上の接着層は不要となる。従って、低価格な配線基板を実現することができる。
【００２０】
さらに、凹版転写を用いているので、寸法精度の良好な配線基板を実現できる。
【００２１】
さらにまた、略均一な厚みを有した接着層とから成る接着シートを用いるので、接着剤の不足による導体ペーストの欠けなども生じ難くなる。
【００２２】
さらにまた、接着シートが凹版に充填した導電性ペーストの破損、又は埃や異物などから保護する機能も果たし、パターンのショートやオープンといった回路特性不良も少なく信頼性の高い配線基板を得ることができる。
【００２３】
請求項５に記載の発明は、可とう性フィルムの表面上に略均一な厚みの接着剤の膜を形成する接着シート製造工程は、熱可塑性樹脂を有機溶剤へ溶かし、接着剤溶液を製造する接着剤溶液製造工程と、この接着剤溶液製造工程の後で、予め離型剤が塗布された前記可とう性フィルムの前記離型剤の塗布面側に前記接着剤溶液を塗工する塗工工程と、この塗工工程の後で、前記有機溶剤を蒸発させる乾燥工程とを有した請求項１または４に記載の配線基板の製造方法であり、接着シート製造工程では、可とう性フィルムへグラビアロールコーターなどを用いて接着剤溶液を塗工するので、容易に均一な厚みの接着層を得ることができる。
【００２４】
また、このグラビアロールの回転数やメッシュサイズなどを調整すれば、容易に接着層の厚みを変化させることができる。
【００２５】
請求項６に記載の発明は、有機溶剤は沸点が５０℃以上１３０℃以下のものを用いるとともに、熱可塑性樹脂と有機溶剤との混合比は、１対９以上３対７以下とした請求項１または４に記載の配線基板の製造方法であり、溶液粘度も低く乾燥性も良好な接着剤溶液が形成でき、これにより凹版転写に必要な所望の膜厚の接着シートが容易に高信頼性で形成できる。
【００２６】
請求項７に記載の発明は、接着層の厚みは、１μｍ以上１０μｍ以下とした請求項１または４に記載の配線基板の製造方法であり、接着層厚みを１〜１０μｍにすることで、導体パターンの変形や剥がれなどによる回路特性不良や、ビア電極の折れなどによる電気的接続不良が非常に少なくできる。
【００２７】
請求項８に記載の発明は、可とう性フィルムは、連続したシート形状とした請求項１または４に記載の配線基板の製造方法であり、基材を連続したシート状にすることで連続生産が可能となり生産効率も上がる。
【００２８】
また、巻き取った１ロールをロット単位として扱えることで間違いも少なくなる。
【００２９】
請求項９に記載の発明は、剥離工程で可とう性フィルム剥離直後に、基板と凹版とを貼り合わせる請求項３または４に記載の配線基板の製造方法であり、基板と凹版との貼り合わせ直前まで可とう性フィルムを残すことで、接着層を保護することができ、埃や異物の付着や、傷が付くということが防止できるので、基板同士を積み重ねて保管することができ、保管スペースが小さくできる。
【００３０】
また、可とう性フィルムが接着層を保護するので、素手で扱っても接着層に皮脂などが付着することが無い。従って基板の取り扱いが容易になる。
【００３１】
請求項１０に記載の発明は、接着層形成工程において、剥離工程とプレス工程の間に、接着層を溶融する溶融工程を有した請求項１に記載の配線基板の製造方法であり、基板上に形成された接着層を溶融することにより、基板表面の結晶粒子間に入り込むことで凹凸がなくなり、圧力を加えても応力集中が少なくなる。
【００３２】
従って、基板割れ不良が非常に少なくなる。なお、これは特にフォルステライトなど多孔質な基板においては非常に効果的である。
【発明の効果】
【００３３】
以上のように本発明によれば、接着層形成工程は、可とう性フィルムと、この可とう性フィルム上に形成された離型剤と、この離型剤の上に形成されるとともに略均一な厚みを有した接着層とから成る接着シートが載置された基板を加熱圧着し、前記接着シートを前記基板へ貼り合わせる貼り合わせ工程と、この貼り合わせ工程の後で前記基板から前記可とう性フィルムを剥離し、前記接着層を前記基板側に形成させる剥離工程とからなるものである。
【００３４】
これにより、予め可とう性フィルムの表面に離型剤を介して略均一な厚みの接着層が形成された接着シートと基板とを貼り合わせて加熱・圧着することで、接着シートを基板へ接着し、可とう性フィルムを剥離することで接着層を形成させるので、導体パターンの接着に必要な均一かつ安定した膜厚の接着層を得ることができる。従って、焼成工程において、接着層自身の燃焼と収縮力は小さくでき、接着層上に形成された導体パターンの流動が小さくなり、導体パターンの変形や剥がれの発生の少ない配線基板を得ることができる。
【００３５】
また、接着層は必要な面にのみ形成することができるので、必要以上の接着層は不要となる。従って、低価格な配線基板を実現することができる。
【００３６】
さらに、接着シートには可とう性フィルムを有しているので、基板を積み重ねても直接基板同士が当たることが無く、基板の割れを少なくすることができる。なお、これは特にフォルステライトなど多孔質な基板においては有用になる。
【発明を実施するための最良の形態】
【００３７】
（実施の形態１）
本実施の形態１および図１〜図８により請求項１、３、５、６、７に記載の発明を説明する。
【００３８】
図２は、本発明の実施の形態１における配線基板の断面図である。図２において、２はセラミック基板であり、このセラミック基板２の上に導体ライン幅を１０μｍ、ライン間隔を２０μｍ、導体膜厚は焼成後で１０μｍにした第１導体パターン３を有し、またこの第１導体パターン３は径５０μｍのビア１１を有している。この第１導体パターン３の上には絶縁層２１を有し、更にその上には第２導体パターン４を有し、この第２導体パターン４はビア１１と電気的に接続される。
【００３９】
続いて、本実施の形態１における配線基板の製造方法を工程順に説明する。以下の説明に現れる各工程１０１〜１１６は、図１のブロック図に示されている。
【００４０】
まず、図２において、第１導体パターン３およびビア１１は凹版転写によってセラミック基板２に転写され形成される。
【００４１】
このとき図３に示すように、セラミック基板２上には転写に必要な接着層４４を形成しなければならない。この接着層４４を形成する接着層形成工程１０１に関して以下を説明する。
【００４２】
まず、図４（ａ）の接着シート６を製造する接着シート形成工程１０２は、接着剤溶液製造工程１０３、塗工工程１０４、乾燥工程１０５から成る。
【００４３】
接着剤溶液製造工程１０３は、熱可塑性樹脂であるポリビニールブチラール樹脂粉末を有機溶剤中に投入し、攪拌装置を用いて十分に溶解させ接着剤溶液を製造する。このときポリビニールブチラール樹脂粉末（１）と有機溶剤（２）の重量比は、〔（１）：（２）〕１０：９０〜３０：７０とした。これは有機溶剤が重量比９０を超えると、乾燥性が悪くなったり凹版転写に必要な所望の膜厚が得られなくなり充分な接着強度が得られない為である。又、重量比７０未満であると、溶解不良を起こしたり粘度が高くなり塗工性が悪くなる為である。よって、重量比は１０：９０〜３０：７０に制限することで溶液粘度も低く乾燥性も良好な接着剤溶液を得ることができた。特に好ましい範囲は（１）：（２）の重量比が１５：８５である。
【００４４】
有機溶剤としては、ポリビニールブチラール樹脂に溶解可能なものであれば特に限定されないが、例えばメタノール、エタノール、イソプロピルアルコール等のアルコール類、又は酢酸ブチル、酢酸エチル等のエステル類、又はトルエン、キシレン等の芳香族炭化水素類、又はアセトン、メチルエチルケトン等のケトン類等が挙げられる。これらは、単独あるいは２種以上が併用されてもよいが、混合溶剤として使用した方が接着剤粘度は低くなり、又貯蔵中の粘度変化も少なくなるなど好結果が得られる。これらの内、常圧での沸点が５０〜１３０℃のものが、取り扱い性や揮発性の面から好ましい。本実施の形態では、溶剤コストも考慮しイソプロピルアルコールと酢酸ブチルを重量比５０：５０の混合溶剤として用いた。以上のような方法で、接着剤溶液を製造した。
【００４５】
次に、塗工工程１０４及び乾燥工程１０５として、上述の接着剤溶液をグラビアロール等による塗工装置を用いて、片面にシリコン離型処理が施された可とう性フィルム５の離型剤１０側に形成し、その後乾燥させ接着剤中の有機溶剤分を除去し接着層４４が形成された接着シート６を製造した。ここで、可とう性フィルム５としては厚みが３８μｍのポリエチレンテレフタレートを用いた。又、接着層４４の厚みとしては、導体パターン幅や導体膜厚およびビアの有無によって１〜１０μｍの範囲で選択されるが、本実施の形態１では、厚みを６〜８μｍにすることで導体パターンの変形や剥がれなどによる回路特性不良や、ビアの折れなどによる電気的接続不良が非常に少なく良好であった。
【００４６】
次に、貼り合わせ工程１０６として、図４（ｂ）に示すように、接着層４４が形成された接着シート６の接着層４４側をセラミック基板２上に配置し、回転する熱ローラ１５及び１６が設けられたラミネーター装置にて貼り合わせた。ここで、貼り合わせ条件としては温度を１５０℃とした。これは接着層を形成するポリビニールブチラールの軟化点よりも約３０℃程高い温度であり、ポリビニールブチラールを充分軟化させる為で、この温度の時にセラミック基板との密着性が良好であった。尚、下限値としては１３０℃でありそれ以下の温度では十分な密着強度が得られないことを確認した。又、圧力としては３ｋｇｆ／ｃｍ2からセラミック基板の基板割れが発生しない限界圧力値までの範囲で設定することが望ましい。圧力値が上記下限値より小さいと、セラミック基板にうねりがある場合などに接着シートとセラミック基板との間が完全に密着せず両者の間に気泡が混入したり、また十分な密着強度が得られなかった。本実施の形態では、圧力を５ｋｇｆ／ｃｍ2とし送り速度としては０．６ｍ／分とすることで貼り合わせ時の基板割れ及びシワや気泡等のない良好な貼り合わせができた。
【００４７】
次に、剥離工程１０７として、図４（ｃ）に示すように、貼り合わせた接着シート６の可とう性フィルム５を離型剤１０とともに剥離して取り除いた。以上のような方法で、セラミック基板２上に接着層４４を形成した。
【００４８】
なお、本実施の形態１において、図４（ｄ）に示すようにセラミック基板２の裏表両面同時に接着層４４を設けてもよく、その結果、凹版転写による導体パターン形成も両面に形成できる。
【００４９】
またさらに、図５に示すように、凹版転写時におけるカメラ認識での位置合わせ基準用として設けられたセラミック基板２の微小な貫通孔１４を塞がないような大きさの接着シート６を貼り合わせてもよく、その結果、従来のセラミック基板全面を浸漬させディップする方法のように貫通孔１４に入り込んでしまった接着剤を除去する必要がなくなる。
【００５０】
一方、図２において、第１導体パターン３およびビア１１は凹版による転写によって形成される。
【００５１】
この第１導体パターン３およびビア１１の形成方法として、図６および図７を参照しながら、ペーストパターン製造工程１０８を説明する。
【００５２】
まず、凹版製造工程１０９としては、使用する凹版４０は材料として厚さ１２５μｍの可とう性樹脂基材であるポリイミドフィルムを用いた。そして、エキシマレーザ装置を用いて、紫外線領域の波長２４８ｎｍのレーザビームをこのポリイミドフィルムに照射し、所望の導体パターンに対応した形状の第１の溝１２を形成した。すなわち、レーザビームで照射されたポリイミドは光化学反応で分解されるため第１導体パターン３（図２に示す）に相当する第１の溝１２がポリイミドフィルムに形成される。次に、第１導体パターン３のビア１１（図２に示す）に対応する第２の溝１３をエキシマレーザ装置を用いて形成した。
【００５３】
なお、上述の凹版４０の材料として用いる可とう性樹脂基材としては、溝１２および溝１３を形成する方法としてエキシマレーザを用いる場合は、光化学反応で分解される材料であれば特に限定されず、ポリイミドの他に例えばポリエチレンテレフタレートや、ポリエーテルイミド、アラミドなども使用できる。しかしここで、凹版４０の溝１２および溝１３がファインパターンになるにつれて以下の問題が生ずる。すなわち、図６に示すように溝１２および溝１３に導電性ペースト４２を充填するのにスキージ４１を用いるが、その摺動により凹版４０の表面の磨耗、及び上記溝１２および溝１３の変形が発生し、配線基板としての信頼性が低下する。本実施の形態では、弾性率９３０ｋｇ／ｃｍ2のポリイミドフィルムと弾性率１５００ｋｇ／ｃｍ2のアラミドフィルムを用いることで１００回使用しても溝の変形はない。ここで、溝１２および溝１３の中に充填されて転写される導電性ペースト４２と凹版４０との剥離性を高めることを目的として凹版４０の表面、特に溝１２および溝１３の表面に剥離層（図示せず）を形成した。剥離層はフッ化炭素系単分子膜を使用した。以上のような方法で、凹版４０を製造した。
【００５４】
次に、充填工程１１０として、剥離層が形成された凹版４０の表面に、導電性ペースト４２を塗布する。ここで、導電性ペーストとしてはＡｇペーストを用いた。そして、塗布後の凹版４０の表面をスキージ４１で掻くことによって、凹版４０表面の余分なＡｇペーストを除去するとともに、溝１２および溝１３の中にＡｇペーストを充分に充填した。
【００５５】
次に、乾燥工程１１１として、充填されたＡｇペーストは凹版４０とともに乾燥機を用いて乾燥させて、Ａｇペースト中の有機溶剤を蒸発させる。そのため、有機溶剤の蒸発分に相当するだけ、溝１２および溝１３の内部に充填されているＡｇペーストの体積が減少する。そこで、この体積減少分を補うために、Ａｇペーストの充填工程１１０および乾燥工程１１１を再度繰り返す。この繰り返しによって充填されているＡｇペーストの乾燥後の厚さを溝１２および溝１３の深さとほぼ同等にすることができる。
【００５６】
次に、プレス工程１１２として、図７（ａ）に示すように、凹版４０の溝１２および溝１３の形成面と、接着層形成工程１０１で形成した接着層４４の形成面とを対向させた状態で貼り合わせ、プレス装置などを用いて加熱・加圧して貼り合わせる。なお、このプレス工程の温度は１５０℃とした。これは接着層４４を形成する熱可塑性樹脂であるポリビニールブチラールの軟化点よりも約３０℃程高い温度であり、このときの導体パターンの転写性が良好であることを確認した。
【００５７】
次に、転写工程１１３として、図７（ｂ）に示すように、貼り合わせられた凹版４０とセラミック基板２の温度を常温まで下げてから凹版４０をセラミック基板２から剥離し、乾燥済み導体ペースト４３の転写を行う。このとき凹版４０はフレキシブル性に富んでいるため、凹版４０を９０°以上の角度に曲げることが可能である。その結果、凹版４０を容易に剥離することができる。
【００５８】
次に、焼成工程１１４として、乾燥済み導体ペースト４３が転写されたセラミック基板２をピーク温度８５０℃の温度プロファイルの下で焼成する。焼成の対象になるセラミック基板２は接着層４４を介して導体パターンが形成されているので、焼成条件の設定によっては接着層４４から燃焼ガスが勢い良く発生して、導体パターンの不良の原因となる変形や剥がれが生じることがある。そのような不具合の発生を防ぐためには、接着層４４の燃焼が開始されてから終了するまでの温度に相当する２００℃〜５００℃の間の昇温時の温度勾配を２００℃／Ｈｒ以下にすることが望ましい。
【００５９】
以上の工程により、第１導体パターン３およびビア１１が形成され、最小ライン幅１０μｍ、最小ライン間隔２０μｍ、焼成後の導体膜厚１０μｍ、ビア径５０μｍ、ビア高さ６０μｍの図７（ｃ）に示すものが得られた。溝１２および溝１３の寸法よりも小さくなったのは、導体材料が焼成によって収縮したからである。
【００６０】
次に、絶縁層形成工程１１５として、図８（ａ）に示すように、第１導体パターン３およびビア１１の形成されたセラミック基板２の上に絶縁ペーストをスクリーン印刷法により印刷した。続いてこの絶縁ペーストを乾燥し、焼成することによって絶縁層２１を形成した。
【００６１】
次に、第２導体パターン形成工程１１６として、図８（ｂ）に示すように、絶縁層２１の上にスクリーン印刷法によって導体ペーストを印刷した。続いてこの導体ペーストを乾燥し焼成することによって第２導体パターン４を形成した。ここで、第２導体パターン４と第１導体パターン３はビア１１を介して電気的に接続される。
【００６２】
以上の製造方法により、予め可とう性フィルム５の表面に剥離剤１０を介して略均一な厚みの接着層４４が形成された接着シート６とセラミック基板２とを貼り合わせて加熱・圧着することで、接着シート６をセラミック基板２へ接着し、可とう性フィルム５を剥離することで接着層４４を形成させるので、第１導体パターン３およびビア１１の接着に必要な均一かつ安定した膜厚の接着層４４を得ることができる。従って、焼成工程１１４において、接着層４４自身の燃焼と収縮力は小さくでき、接着層４４上に形成された第１導体パターン３およびビア１１の流動が小さくなり、第１導体パターン３およびビア１１の変形や剥がれの発生の少ない配線基板が得られる。
【００６３】
（実施の形態２）
本実施の形態２および図９により請求項２に記載の発明を説明する。
【００６４】
図９は、本実施の形態２における配線基板の製造工程を示す断面図である。図９（ａ）〜（ｃ）に示すように、セラミック基板２に熱可塑性樹脂からなる接着層４４を形成する接着層形成工程１０１までは、実施の形態１の記載方法と同様とした。
【００６５】
次に、図９（ｄ）に示すように、セラミック基板２の接着層４４形成面の上にスクリーン印刷法により第１導体パターン３を形成した。
【００６６】
次に、図９（ｅ）に示すように、第１導体パターン３の乾燥を行い、焼成した。
【００６７】
本実施の形態２が実施の形態１と異なる点は、ペーストパターン製造工程１０８を凹版転写法ではなくスクリーン印刷法で行う点であり、凹版転写法より容易に生産性の高いパターン形成が可能である。更に、接着層４４を形成するポリビニールブチラール樹脂が導電性ペースト内の溶剤成分を吸収することで、にじみやダレを抑制することができる。従って、凹版転写法より生産性の高いスクリーン印刷で、隣接するパターンのショートが少ない配線基板が得られる。
【００６８】
（実施の形態３）
本実施の形態３および図１０により請求項４に記載の発明を説明する。
【００６９】
図１０は本実施の形態３における配線基板の製造工程を示す断面図である。図１０（ａ）および（ｂ）に示すように、接着シート６を形成する接着シート形成工程１０２と乾燥済み導電性ペースト４３を凹版４０に形成する乾燥工程１１１までは、実施の形態１の記載方法と同様とした。
【００７０】
次に、貼り合わせ工程１０６として、図１０（ｃ）に示すように、接着シート６の接着層４４形成面と凹版４０の乾燥済み導電性ペースト４３形成面を対向するように配置し、回転する熱ローラ１５および１６が設けられたラミネーター装置にて貼り合わせた。ここで、貼り合わせ条件としては温度を１５０℃とした。これは接着層を形成するポリビニールブチラールの軟化点よりも約３０℃程高い温度であり、ポリビニールブチラールを充分軟化させるためで、この温度の時に凹版との密着性が良好であった。尚、下限値としては１３０℃でありそれ以下の温度では十分な密着強度が得られないことを確認した。又、圧力としては３ｋｇｆ／ｃｍ2から１０ｋｇｆ／ｃｍ2までの範囲で設定することが望ましい。圧力値が上記下限値より小さいと、接着シートと凹版との間が完全に密着せず両者の間に気泡が混入したり、また十分な密着強度が得られなかった。本実施の形態では、圧力を５ｋｇｆ／ｃｍ2とし送り速度としては０．６ｍ／分とすることで貼り合わせ時のシワや気泡等のない良好な貼り合わせができた。
【００７１】
次に、剥離工程１０７として、図１０（ｄ）に示すように、貼り合わせた接着シート６は可とう性フィルム５を離型剤１０とともに剥離して取り除き、接着層４４を形成した。
【００７２】
次に、プレス工程１１２として、図１０（ｅ）に示すように、セラミック基板２上に凹版４０の接着層４４形成面を配置させプレス装置などを用いて加熱・加圧して貼り合わせる。なお、このプレス工程の温度は１５０℃とした。これは接着層４４を形成する熱可塑性樹脂であるポリビニールブチラールの軟化点よりも約３０℃程高い温度であり、この時の導体パターンの転写性が良好であることを確認した。
【００７３】
次に、図１０（ｆ）に示すように、貼り合わせられた凹版４０とセラミック基板２の温度を常温まで下げてから凹版４０をセラミック基板２から剥離させ、第１導体パターン３に対応する乾燥済み導体ペースト４３の転写を行う転写工程１１３以降は実施の形態１と同様とした。
【００７４】
本実施の形態３が実施の形態１と異なる点は、接着シート６の接着層４４をセラミック基板２ではなく凹版４０に形成する点であり、以下に示す効果を有する。
【００７５】
すなわち、導電性ペーストを充填・乾燥した凹版４０の表面に接着シート６を貼り合わせることで、形成した乾燥済み導体ペースト４３の破損、又は埃や異物などから保護する機能も果たし、パターンのショートやオープンといった回路特性不良も少なく信頼性の高い配線基板を得ることができる。
【００７６】
（実施の形態４）
本実施の形態４および図１１により請求項８に記載の発明を説明する。
【００７７】
図１１は本実施の形態４における配線基板の製造工程を示す断面図である。まず、接着層４４を形成する接着剤溶液の製造工程１０３は、実施の形態１と同様とした。
【００７８】
図１１（ａ）に示すように、接着シート６を形成する接着シート形成工程１０２は、巻き出しローラ５０から繰り出された可とう性フィルム５の離型剤１０側に実施の形態１と同様にして、グラビアロールコーターを用いて接着剤溶液を連続的に塗工、乾燥を行い巻き取りローラ５１にロール状に巻き取って回収した。
【００７９】
次に、貼り合わせ工程１０６として、図１１（ｂ）に示すように、第２巻き出しローラ５２から繰り出された接着シート６の接着層４４形成面上にセラミック基板２を配置し、回転する熱ローラ１５及び１６が設けられたラミネーター装置にて連続的に貼り合わせて回収した。ここで、貼り合わせ条件としては、実施の形態１と同様とした。
【００８０】
このとき、図１１（ｃ）に示すように、セラミック基板２の裏表両面同時に接着層４４を設けてもよく、その結果、凹版転写による導体パターン形成も両面に形成できる。
【００８１】
次に、剥離工程１０７として、図１１（ｄ）に示すように、セラミック基板２の端面に沿って接着シート６を切断加工し、その後貼り合わせた接着シート６の可とう性フィルム５を離型剤１０とともに剥離して取り除き、セラミック基板２上に接着層４４を形成した。
【００８２】
次に、図１１（ｅ）に示すように、ペーストパターン製造工程１０８以降は実施の形態１と同様とした。
【００８３】
本実施の形態４が実施の形態１と異なる点は、可とう性フィルム５が連続したシート形状となっている点であり、以下に示す効果を有する。
【００８４】
すなわち、可とう性フィルム５を連続したシート形状にすることで接着シート６の形成やセラミック基板２への貼り合わせなどで連続生産が可能となり生産効率も上がる。
【００８５】
また、巻き取った１ロールをロット単位として扱えることで間違いも少なくなり、効率的で信頼性の高い配線基板を得ることができる。
【００８６】
（実施の形態５）
本実施の形態５および図１２により請求項９に記載の発明を説明する。
【００８７】
図１２は本実施の形態５における配線基板の製造工程を示す断面図である。まず、図１２（ａ）〜（ｃ）に示すように、接着シート６をセラミック基板２上に形成する貼り合わせ工程１０６と乾燥済み導電性ペースト４３を凹版４０に形成する乾燥工程１１１までは、実施の形態１と同様とした。
【００８８】
次に、剥離工程１０７として、図１２（ｄ）に示すように、セラミック基板２に貼り合わせた接着シート６は可とう性フィルム５を離型剤１０とともに剥離して取り除き、セラミック基板２上に接着層４４を形成した。
【００８９】
次に、プレス工程１１２として、図１２（ｅ）に示すように、この凹版４０の溝１２および溝１３の形成面と、セラミック基板２の接着層４４の形成面とを対向させプレス装置などを用いて加熱・加圧して貼り合わせる。
【００９０】
このとき、セラミック基板２に貼り合わせた接着シート６の可とう性フィルム５を剥離して取り除く剥離工程１０７は、プレス工程１１２の直前に行った。
【００９１】
次に、図１２（ｆ）に示すように、貼り合わせられた凹版４０とセラミック基板２の温度を常温まで下げてから凹版４０をセラミック基板２から剥離させ、乾燥済み導体ペースト４３の転写を行う転写工程１１３以降は実施の形態１と同様とした。
【００９２】
本実施の形態５が実施の形態１と異なる点は、可とう性フィルム５を剥離し接着層４４を形成する工程は、凹版４０とセラミック基板２を貼り合わせる直前に行う点であり、以下に示す効果を有する。
【００９３】
すなわち、可とう性フィルム５を凹版４０とセラミック基板２を貼り合わせる直前まで残すことで、接着層４４に対して保護層として機能することができ、工程の移動間に埃や異物が付着したり、傷が付くということが防止できるので、基板同士を積み重ねて保管することもでき、保管スペースが小さくできる。
【００９４】
また、可とう性フィルム５が接着層４４を保護するので、素手で扱っても接着層４４に皮脂などが付着することがないため、基板の取り扱いも容易になるなど効率的で信頼性の高い配線基板を得ることができる。
【００９５】
（実施の形態６）
本実施の形態６および図１３により請求項１０に記載の発明を説明する。
【００９６】
図１３は本実施の形態６における配線基板の製造方法の流れを示すブロック図である。なお、図１３において、図１と同じ工程は同一番号とし、その説明は、省略している。
【００９７】
本実施の形態では、実施の形態１に対し、溶融工程３０１が異なっており、この工程について詳細に説明する。剥離工程１０７のあと、溶融工程３０１として、乾燥機などを用いて、接着層を形成するポリビニールブチラールを溶融させた。ここで、溶融条件としては、溶融温度を１８０℃とした。これは、熱可塑性樹脂であるポリビニールブチラールの軟化点よりも約６０℃程高い温度であり、軟化後更に流動性の高い状態になることで、セラミック基板表面の結晶粒子間に入り込みやすくする為である。又、溶融時間としては、１０分から３０分とした。
【００９８】
以上の製造方法により、接着層を形成する熱可塑性樹脂であるポリビニールブチラールを溶融することで、セラミック基板表面の粒子間に入り込み凹凸がなくなる。従って、圧力を加えても応力集中が少なくなる為、プレス工程において基板割れの少ない配線基板が得られる。なお、これは特にフォルステライトなど多孔質な基板において非常に効果的である。
【産業上の利用可能性】
【００９９】
本発明にかかる配線基板の製造方法は、導体パターンの変形や剥がれの発生の少ない配線基板を得ることができるという効果を有し、特にセラミック基板などへの導体パターンの形成に対して利用すると有用である。
【図面の簡単な説明】
【０１００】
【図１】本発明の実施の形態１における製造工程の流れを示すブロック図
【図２】同、配線基板の断面図
【図３】同、配線基板のパターン製造工程を示す断面図
【図４】同、接着層形成工程を示す断面図
【図５】同、接着層形成工程を示す断面図
【図６】同、凹版製造工程を示す断面図
【図７】同、ペーストパターン製造工程を示す断面図
【図８】同、絶縁層及び第２導体パターン形成工程を示す断面図
【図９】本発明の実施の形態２における製造工程を示す断面図
【図１０】本発明の実施の形態３における製造工程を示す断面図
【図１１】本発明の実施の形態４における製造工程を示す断面図
【図１２】本発明の実施の形態５における製造工程を示す断面図
【図１３】本発明の実施の形態６における製造工程の流れを示すブロック図
【図１４】従来の配線基板の製造方法における工程の流れを示すブロック図
【符号の説明】
【０１０１】
２  セラミック基板
３  第１導体パターン
５  可とう性フィルム
６  接着シート
１０  離型剤
４２  導電性ペースト
４４  接着層
１０１  接着層形成工程
１０６  貼り合わせ工程
１０７  剥離工程
１０８  ペーストパターン製造工程
１１４  焼成工程
【図１】
2005277394.tif 000003
【図２】
2005277394.tif 000004
【図３】
2005277394.tif 000005
【図４】
2005277394.tif 000006
【図５】
2005277394.tif 000007
【図６】
2005277394.tif 000008
【図７】
2005277394.tif 000009
【図８】
2005277394.tif 000010
【図９】
2005277394.tif 000011
【図１０】
2005277394.tif 000012
【図１１】
2005277394.tif 000013
【図１２】
2005277394.tif 000014
【図１３】
2005277394.tif 000015
【図１４】
2005277394.tif 000016